КОМПОЗИЦИИ НА ОСНОВЕ ОКСИДА АЛЮМИНИЯ И СПОСОБЫ ИХ ПОЛУЧЕНИЯ

1. Способ получения функционализированного оксида алюминия с модифицированной поверхностью, включающий в себя следующие стадии:
а. получают композицию на основе оксида алюминия;
б. добавляют органический модификатор, содержащий композицию на основе акриловой кислоты, к композиции на основе оксида алюминия с получением композиции на основе оксида алюминия с модифицированной поверхностью; а также
в. сушат композицию на основе оксида алюминия с модифицированной поверхностью для получения композиции на основе функционализированного оксида алюминия с модифицированной поверхностью, в которой органический модификатор ковалентно связан с композицией на основе оксида алюминия с модифицированной поверхностью.
2. Способ по п.1, в котором композиция на основе оксида алюминия содержит оксигидроксид алюминия, оксид алюминия, гидроксид алюминия или их смеси.
3. Способ по п.2, в котором оксигидроксид алюминия представляет собой бемит или псевдобемит.
2
4. Способ по пп.1-3, в котором композиция на основе оксида алюминия имеет площадь поверхности, измеренную по методу БЭТ, от 30 до 350 м/г.
5. Способ по пп.1-4, в котором композиция на основе оксида алюминия содержит частицы, имеющие средний размер кристаллитов от 3 нм до 60 нм, как измерено с помощью рентгенодифракционного метода на 120 плоскости.
6. Способ по любому из пп.1-5, в котором композиция на основе акриловой кислоты содержит мономерную и олигомерную форму акриловой кислоты.
7. Способ по п.6, в котором композиция на основе акриловой кислоты содержит от 30 до 59,9% по массе тримеров и высших олигомеров.
8. Способ по любому из пп.1-7, в котором органический модификатор добавляют в количестве от 1 до 25 масс. % в пересчете на композицию на основе оксида алюминия.
9. Способ получения функционализированного оксида алюминия с модифицированной поверхностью, включающий в себя следующие стадии:
а. получают композицию на основе оксида алюминия в форме водной суспензии, при этом данная суспензия имеет рН от 8 до 10;
б. добавляют органический модификатор, содержащий композицию на основе акриловой кислоты, к суспензии с формированием кислотной суспензии, имеющей рН от 2,5 до 4,0;
в. добавляют основную добавку к кислотной суспензии для повышения рН этой кислотной суспензии до рН от 4,2 до 5,0 для формирования композиции на основе оксида алюминия с модифицированной поверхностью; а также
г. сушат композицию на основе оксида алюминия с модифицированной поверхностью для получения композиции на основе функционализированного оксида алюминия с модифицированной поверхностью, в которой органический модификатор ковалентно связан с композицией на основе оксида алюминия с модифицированной поверхностью.
10. Способ по п.9, в котором рН композиции на основе оксида алюминия в водной суспензии равен 9.
11. Способ по п.9, в котором основная добавка, добавляемая к кислотной суспензии, содержит гидроксид натрия или гидроксид калия.
12. Способ получения оксида алюминия, который способен диспергироваться в виде отдельных наноразмерных кристаллитов в органическом полимере, включающий в себя следующие стадии:
а. получают функционализированный оксид алюминия с модифицированной поверхностью, полученный в соответствии со способом по любому из пп.1-8 или пп.9-11; а также
б. добавляют функционализированный оксид алюминия с модифицированной поверхностью к носителю при температуре от комнатной температуры для научных вычислений до 300°С.
13. Способ по п.12, в котором носитель содержит восковой носитель.
14. Способ по п.12, в котором носитель содержит низкомолекулярный полимер.
15. Способ по пп.12-14, в котором функционализированный оксид алюминия с модифицированной поверхностью добавляют в количестве от 1 до 50 масс. % от массы носителя.
16. Способ по пп.12-15, в котором функционализированный оксид алюминия с модифицированной поверхностью способен диспергироваться до отдельных наноразмерных кристаллитов в органическом полимере.
17. Способ по пп.12-16, в котором функционализированный оксид алюминия с модифицированной поверхностью, который способен диспергироваться в виде отдельных наноразмерных кристаллитов в органическом полимере, имеет поверхностное натяжение от 35 мН/м до около 60 мН/м.